(57)【要約】      （修正有）【課題】ゴム系の粘着剤を用いずに、被着体である物品の被着部分に貼り付けた状態で応力が発生しても剥がれにくく、また、粘着剤層同士を貼り付けても剥がれにくいという優れたタブ適性を有し、且つ、目的を達成した後、剥離する際には容易に剥がすことができ、しかも糊残りが生じにくい物品の仮止め固定用粘着テープを提供する。【解決手段】二軸延伸されたポリプロピレンフィルムからなる基材（Ａ）の片面に、アクリル系粘着剤（ａ）を主成分とする粘着剤層（Ｂ）を有する物品の仮止め固定用粘着テープであって、粘着剤層（Ｂ）は、アクリル系粘着剤（ａ）１００重量部に対して、ロジン系タッキファイア（ｂ）１〜２０重量部含有し、且つ、アクリル系粘着剤（ａ）は、ブチル（メタ）アクリレート８０〜９９．９重量％とアクリル酸０．１〜２０重量％とからなることを特徴とする物品の仮止め固定用粘着テープ。【選択図】なし【特許請求の範囲】
【請求項１】
二軸延伸されたポリプロピレンフィルムからなる基材（Ａ）の片面に、アクリル系粘着剤（ａ）を主成分とする粘着剤層（Ｂ）を有する物品の仮止め固定用粘着テープであって、
粘着剤層（Ｂ）は、アクリル系粘着剤（ａ）１００重量部に対して、ロジン系タッキファイア（ｂ）１〜２０重量部含有し、且つ、アクリル系粘着剤（ａ）は、ブチル（メタ）アクリレート８０〜９９．９重量％とアクリル酸０．１〜２０重量％とからなることを特徴とする物品の仮止め固定用粘着テープ。
【請求項２】
粘着剤層（Ｂ）には、さらに、硬化剤（ｃ）と紫外線吸収剤（ｄ）を含有することを特徴とする請求項１に記載の物品の仮止め固定用粘着テープ。
【請求項３】
紫外線吸収剤（ｄ）は、ベンゾトリアゾール系紫外線吸収剤であって、アクリル系粘着剤（ａ）１００重量部に対して、１．０〜３．０重量部含有することを特徴とする請求項２に記載の物品の仮止め固定用粘着テープ。
【請求項４】
硬化剤（ｃ）は、イソシアネート系硬化剤であって、アクリル系粘着剤（ａ）１００重量部に対して、０．５〜２．０重量部含有することを特徴とする請求項２に記載の物品の仮止め固定用粘着テープ。
【請求項５】
基材（Ａ）と粘着剤層（Ｂ）との間には、印刷層（Ｃ）を有することを特徴とする請求項１に記載の物品の仮止め固定用粘着テープ。
【請求項６】
印刷層（Ｃ）が活性水素をもつ基を有するインクからなることを特徴とする請求項５に記載の物品の仮止め固定用粘着テープ。
【請求項７】
請求項１記載の物品の仮止め固定用粘着テープを用いることを特徴とする物品の仮止め固定方法。
【請求項８】
請求項１記載の物品の仮止め固定用粘着テープにより、物品が、仮止め固定されていることを特徴とする仮止め固定物品。
【発明の詳細な説明】
【技術分野】
【０００１】
本発明は、物品を仮止め固定するために用いられる粘着テープ、物品の仮止め固定方法及び仮止め固定物品に関し、さらに詳しくは、ラテックスやゴム系の粘着剤を用いずに、被着体である物品の被着部分に貼り付けた状態で応力が発生しても剥がれにくく、また、粘着剤層同士を貼り付けても剥がれにくいという優れたタブ適性を有し、かつ、目的を達成した後、剥離する際には容易に剥がすことができ、しかも糊残りが生じにくい物品の仮止め固定用粘着テープ、物品の仮止め固定方法及び仮止め固定物品に関する。なお、本発明の粘着テープは、テープ状またはシート状で用いられる。
【背景技術】
【０００２】
物品の仮止め固定用粘着テープは、例えば、電化製品、ＯＡ機器等の物品を製品出荷する際に、被着体である前記物品を梱包するにあたり、物品の内部部品やドア等の被着部分（例えば印刷鋼板や樹脂板等）を仮止め固定するために、前記被着部分に貼り付けて用いられている。例えば、物品が冷蔵庫の場合には、物品の仮止め固定用粘着テープは、冷蔵庫のドア等の仮止め固定に用いられている。
【０００３】
このような物品の仮止め固定に用いられ粘着テープに要求される特性としては、被着体である物品の内部部品やドア等の被着部分を確実に固定するために、粘着テープが被着部分に貼り付けられた状態において、応力が発生しても剥がれないことが求められる。
また、前記物品は、その使用する際には、不要になった粘着テープを最終的に被着部分から剥離するため、粘着テープには、容易に剥離することが求められる。このように、仮止め固定用粘着テープには、相反する特性が要求されている。
【０００４】
仮止め固定用粘着テープに使用される粘着剤としては、有機溶剤型粘着剤や水系粘着剤が用いられ、そして、水系粘着剤としては、通常、アクリル系エマルション型粘着剤が用いられている。
【０００５】
アクリル系エマルション型粘着剤を塗布して形成した粘着剤層は、家電製品等の物品の被着部分（例えば印刷鋼板や樹脂板等）に対する接着力が高い。しかしながら、前記基材とアクリル系エマルション型粘着剤により形成された粘着剤層とは、密着力が弱い。そのため、仮止め固定用粘着テープを被着体から剥離する際には、被着部分の印刷面が毟り取られたり、粘着剤層の層間破壊により、被着体に糊残りが生じたりする問題があった。
【０００６】
従来の仮止め固定用粘着テープの改良品として、特許文献１では、基材の片面に粘着剤層を有する、物品の仮止め固定用粘着テープにおいて、基材が、ポリエステル系フィルムであり、粘着剤層が、アルキル基の炭素数が４〜１２のアルキル（メタ）アクリレートを主成分とし、かつカルボキシル基含有単量体を含有する単量体混合物から得られたアクリル系共重合体エマルションおよびオキサゾリン基含有水系架橋剤を含有するアクリル系エマルション型粘着剤により形成されたものであり、基材と粘着剤層との間には、オキサゾリン基を含有する水系樹脂により形成された下塗り層を有することを特徴とする物品の仮止め固定用粘着テープが提案されている。
また、特許文献２では、基材の片面に粘着剤層を有する、物品の仮止め固定用粘着テープにおいて、基材が、ポリプロピレン系フィルムであり、粘着剤層が、アルキル基の炭素数が４〜１２のアルキル（メタ）アクリレートを主成分とし、かつカルボキシル基含有単量体を含有する単量体混合物から得られたアクリル系共重合体エマルションおよびオキサゾリン基含有水系架橋剤を含有するアクリル系エマルション型粘着剤により形成されたものであり、基材と粘着剤層との間には、溶剤型のアミノ基グラフト化アクリル系樹脂により形成された下塗り層を有することを特徴とする物品の仮止め固定用粘着テープが提案されている。
さらに、特許文献３では、エラストマーを主成分とし、該エラストマー１００重量部に対して、１〜２５重量部のフェノール樹脂および３〜２５重量部の架橋剤を含有する粘着剤からなる粘着剤層と支持体とを含む粘着シートが提案されている。
しかしながら、従来から提案されたものは、粘着剤層同士を貼り付けても剥がれにくいというタブ適性については、性能的に十分ではなかった。
従って、ゴム系の粘着剤を用いずに、被着体である物品の被着部分に貼り付けた状態で応力が発生しても剥がれにくく、また、粘着剤層同士を貼り付けても剥がれにくいという優れたタブ適性を有し、且つ、目的を達成した後、剥離する際には容易に剥がすことができ、しかも糊残りが生じにくい物品の仮止め固定用粘着テープが強く望まれている。
【特許文献１】特開２００６−２８２７３３号公報
【特許文献２】特開２００６−２８２７４６号公報
【特許文献３】特開平１０−２７９８９７号公報
【発明の開示】
【発明が解決しようとする課題】
【０００７】
本発明の目的は、従来技術の問題点に鑑み、ゴム系の粘着剤を用いずに、被着体である物品の被着部分に貼り付けた状態で応力が発生しても剥がれにくく、また、粘着剤層同士を貼り付けても剥がれにくいという優れたタブ適性を有し、且つ、目的を達成した後、剥離する際には容易に剥がすことができ、しかも糊残りが生じにくい物品の仮止め固定用粘着テープを提供することにある。
【課題を解決するための手段】
【０００８】
本発明者らは、上記目的を達成するために、鋭意研究を重ねた結果、基材（Ａ）の片面に、特定の単量体からなるアクリル系粘着剤と特定のタッキファイアを含む粘着剤を塗布すると、特に、粘着剤層同士を貼り付けても剥がれにくいという優れたタブ適性を有する物品の仮止め固定用粘着テープとなることを見出した。それらの知見に基づいて、本発明を完成するに至った。
【０００９】
すなわち、本発明の第１の発明によれば、二軸延伸されたポリプロピレンフィルムからなる基材（Ａ）の片面に、アクリル系粘着剤（ａ）を主成分とする粘着剤層（Ｂ）を有する物品の仮止め固定用粘着テープであって、粘着剤層（Ｂ）は、アクリル系粘着剤（ａ）１００重量部に対して、ロジン系タッキファイア（ｂ）１〜２０重量部含有し、且つ、アクリル系粘着剤（ａ）は、ブチル（メタ）アクリレート８０〜９９．９重量％とアクリル酸０．１〜２０重量％とからなることを特徴とする物品の仮止め固定用粘着テープが提供される。
【００１０】
本発明の第２の発明によれば、第１の発明において、粘着剤層（Ｂ）には、さらに、硬化剤（ｃ）と紫外線吸収剤（ｄ）を含有することを特徴とする物品の仮止め固定用粘着テープが提供される。
また、本発明の第３の発明によれば、第２の発明において、紫外線吸収剤（ｄ）は、ベンゾトリアゾール系紫外線吸収剤であって、アクリル系粘着剤（ａ）１００重量部に対して、１．０〜３．０重量部含有することを特徴とする物品の仮止め固定用粘着テープが提供される。
さらに、本発明の第４の発明によれば、第２の発明において、硬化剤（ｃ）は、イソシアネート系硬化剤であって、アクリル系粘着剤（ａ）１００重量部に対して、０．５〜２．０重量部含有することを特徴とする物品の仮止め固定用粘着テープが提供される。
【００１１】
また、本発明の第５の発明によれば、第１の発明において、基材（Ａ）と粘着剤層（Ｂ）との間には、印刷層（Ｃ）を有することを特徴とする物品の仮止め固定用粘着テープが提供される。
さらに、本発明の第６の発明によれば、第５の発明において、印刷層（Ｃ）が活性水素をもつ基を有するインクからなることを特徴とする物品の仮止め固定用粘着テープが提供される。
【００１２】
また、本発明の第７の発明によれば、第１の発明に係る物品の仮止め固定用粘着テープを用いることを特徴とする物品の仮止め固定方法が提供される。
さらに、本発明の第８の発明によれば、第１の発明において、第１の発明に係る物品の仮止め固定用粘着テープにより、物品が、仮止め固定されていることを特徴とする仮止め固定物品が提供される。
【発明の効果】
【００１３】
本発明の物品の仮止め固定用粘着テープは、粘着剤層の形成にアクリル系粘着剤を用いており、物品の被着体（被着部分）に対する接着力が良好であり、被着部分に粘着テープを貼り付けた状態で応力が発生しても剥がれにくく、物品の仮止め固定を確実に行うことができる。
また、本発明では、基材として、二軸延伸されたポリプロピレンフィルムを用い、粘着剤層の形成に用いるアクリル系粘着剤には、構成する全単量体中、ブチル（メタ）アクリレート８０〜９９．９重量％とアクリル酸０．１〜２０重量％を含み、硬化剤（架橋剤）として、多官能性イソシアネート化合物を用い、かつ、ロジン系タッキファイアを特定量用いている。このように、本発明では、基材、粘着剤層のアクリル系粘着剤、架橋剤、タッキファイアとして、それぞれ、特定のものを選択して用いることにより、基材と粘着剤層との密着性を向上させ、さらに、被着体である物品の被着部分に貼り付けた状態で応力が発生しても剥がれにくく、また、粘着剤層同士を貼り付けても剥がれにくいという優れたタブ適性を有している。
【００１４】
そのため、本発明の物品の仮止め固定用粘着テープは、目的を達成した後、被着体からの剥離を容易に行うことができ、被着部分の印刷面の毟り取りや、糊残りを生じにくくしている。
また、本発明の物品の仮止め固定用粘着テープの粘着剤層は、接着力が良好である他、凝集力（保持力）も良好であり、かかる点からも被着部分の印刷面の毟り取りや糊残りを生じにくくしている。
さらに、本発明の物品の仮止め固定用粘着テープの粘着剤層は、ラテックスやゴム系の粘着剤を用いなくても、被着体である物品の被着部分に貼り付けた状態で応力が発生しても剥がれにくく、また、粘着剤層同士を貼り付けても剥がれにくいという優れたタブ適性を有している。
【００１５】
このように、本発明の物品の仮止め固定用粘着テープは、物品の被着部分の仮止め固定を確実に行うことができる接着力を有し、かつ、糊残りなく、容易に剥がすことができ、接着性と剥離性の相反する特性を満足することができる。仮止め固定用粘着テープが適用される物品として例示される、家電製品の国内仕様では、流通段階における環境温度として、−２０℃〜＋５０℃の範囲が想定されているが、かかる本発明の物品の仮止め固定用粘着テープは、前記仕様において、好適に用いることができる。
【発明を実施するための最良の形態】
【００１６】
本発明の物品を仮止め固定するために用いられる粘着テープ、すなわち物品の仮止め固定用粘着テープ（以下、単に「粘着テープ」とも言う。）は、二軸延伸されたポリプロピレンフィルムからなる基材（Ａ）の片面に、アクリル系粘着剤（ａ）を主成分とする粘着剤層（Ｂ）を有する物品の仮止め固定用粘着テープであって、
粘着剤層（Ｂ）は、アクリル系粘着剤（ａ）１００重量部に対して、ロジン系タッキファイア（ｂ）１〜２０重量部含有し、且つ、アクリル系粘着剤（ａ）は、ブチル（メタ）アクリレート８０〜９９．９重量％とアクリル酸０．１〜２０重量％とからなることを特徴とするものである。
以下、本発明の粘着テープ、その粘着テープの使用方法などについて、項目毎に、詳細に説明する。
【００１７】
１．基材（Ａ）
本発明の粘着テープに使用される基材（Ａ）としては、プラスチックフィルムを使用することができるが、好ましくはポリエステルフィルムまたは二軸延伸されたポリプロピレンフィルム（以下ＯＰＰと略称することもある。）であり、より好ましくは二軸延伸されたポリプロピレンフィルムである。
基材（Ａ）の厚みは、機械的強度の点より、３０〜６０μｍの範囲のものを用いるのが、家電製品の部品等を確実に仮固定することができるので好ましい。なお、厚みが３０μｍ未満のポリプロピレン系フィルムでは、切れ易く、家電製品の部品を確実に仮固定するのに強度が不足する場合がある。一方、厚みが６０μｍを超えると、剛性が高くて扱い難く、コストが高くなるので好ましくない。
【００１８】
また、上記プラスチックフィルムとしては、例えば、ポリプロピレン、ポリエチレン、ポリ塩化ビニル、ポリエチレンテレフタレート（ＰＥＴ）、ポリスチレン、ポリアミド、ポリウレタン等を任意の方法で成型したものを用いることができる。ポリプロピレン系フィルムは、優れた透明性、光沢性等の光学特性、引張特性、ヤング率に代表される機械特性、実質上の無毒性及び無臭性等の特性を備えているため、好ましい。
【００１９】
２．粘着剤層（Ｂ）
（１）アクリル系粘着剤の原料
（ｉ）ポリ（メタ）アクリル酸エステル
本発明の物品の仮止め固定用粘着テープに使用される粘着剤層（Ｂ）の粘着剤としては、被着体への糊残りがない等の特性が要求されるため、ゴム系粘着剤を用いずに、アクリル系粘着剤（ａ）を用いる。アクリル系粘着剤の中でも、エマルジョン型でなく、溶剤型アクリル系粘着剤が好適に用いられる。
粘着剤は、アクリル系粘着剤（ａ）としてのポリ（メタ）アクリル酸エステルとタッキファイア（ｂ）を主成分とする組成物である。
【００２０】
本発明の粘着テープでは、溶剤型アクリル系粘着剤の主成分であるポリ（メタ）アクリル酸エステルを形成する単量体として、（メタ）アクリル酸ブチル、すなわちブチル（メタ）アクリレートを主成分とするものである。
ポリ（メタ）アクリル酸エステルを形成するために、ブチル（メタ）アクリレート以外の単量体は、本発明の効果を阻害しない範囲で、少量使用してもよく、例えば、（メタ）アクリル酸プロピル、（メタ）アクリル酸ペンチル、（メタ）アクリル酸ヘキシル、（メタ）アクリル酸へプチル、（メタ）アクリル酸オクチル、（メタ）アクリル酸−２−エチルヘキシル等が挙げられる。
これらのポリ（メタ）アクリル酸エステルは、トルエン、酢酸エチル等の溶剤中でのラジカル重合法等の公知な方法で製造することができる。
【００２１】
ブチル（メタ）アクリレートは、ポリ（メタ）アクリル酸エステルを構成する単量体の主成分として、全単量体中、８０〜９９．９重量％程度を含むことが好ましい。好ましくは９０重量％以上、さらに好ましくは９３重量％以上の割合で用いられる。ブチル（メタ）アクリレートの割合が少ないと、良好な接着性の粘着剤が得られにくい。
【００２２】
（ｉｉ）カルボキシル基含有単量体
アクリル系粘着剤には、構成する単量体として、ブチル（メタ）アクリレートのほかに、被着体への接着力を向上させること、架橋点を導入すること、粘着剤の凝集力を高めることを目的とし、カルボキシル基含有単量体を含有する必要がある。
カルボキシル基含有単量体は、分子中に少なくとも１つのカルボキシル基を含有していればよい。カルボキシル基含有単量体としては、アクリル酸、メタクリル酸、イタコン酸、マレイン酸、クロトン酸などがあげられ、アクリル酸が好ましい。
【００２３】
カルボキシル基含有単量体は、アクリル系粘着剤を構成する全単量体中、０．１〜２０重量％程度、好ましくは０．５〜１０重量％の割合で用いられる。カルボキシル基含有単量体が０．１重量％未満では、凝集力が低下し、基材に対する密着性が低下するおそれがある。一方、２０重量％を超える場合には、被着体へのタックが低下するおそれがある。
なお、単量体として、ブチル（メタ）アクリレートおよびカルボキシル基含有単量体を用いる際には、それらの合計量が１００重量％になるように調整する。
【００２４】
また、アクリル系粘着剤には、本発明の効果に支障がない範囲で、前記以外の単量体を使用してもよい。これら他の単量体等は、構成する全単量体中、１０重量％以下の割合で使用するのが好ましい。
【００２５】
上述の他の単量体としては、２−ヒドロキシエチル（メタ）アクリレート、２−ヒドロキシプロピル（メタ）アクリレート、２−ヒドロキシブチル（メタ）アクリレートなどの水酸基含有単量体などがあげられる。
【００２６】
（ｉｉｉ）タッキファイア（粘着付与剤）
本発明の粘着テープに使用される粘着剤層（Ｂ）のタッキファイア（粘着付与剤）（ｂ）としては、例えば、ロジン、ロジン誘導体、テルペン系樹脂、石油樹脂、アルキルフェノール樹脂、キシレン樹脂、クマロンインデン樹脂等が挙げられ、ロジン、ロジン誘導体などのロジン系タッキファイアが好ましい。
上記ロジン系タッキファイアとしては、例えば、松ヤニや松根油中のアビエチン酸を主成分とするロジン酸とグリセリンやペンタエリスリトールとのエステル、および、それらの水添物、不均化物が挙げられ、具体的には、ガムロジン、トール油ロジン、ウッドロジン、水素添加ロジン、不均化ロジン、重合ロジン、変性ロジン、ロジンジオール等が好適に例示される。また、ロジン誘導体としては、ロジンエステル類、ホルマリン変性ロジン類、不飽和カルボン酸変性ロジン類、フェノール変性ロジン類などが挙げられる。
さらに、ロジン系タッキファイアは、ロジン類及び各種ロジン誘導体を単用又は併用できる。
【００２７】
上記ロジン系タッキファイア（ｂ）の添加量は、アクリル系粘着剤（ａ）１００重量部に対して、１〜２０重量部含有することが望ましく、１〜１０重量部がより好ましい。
【００２８】
（ｉｖ）硬化剤
本発明において、粘着剤層には、硬化剤（ｃ）が含有されることが好ましい。硬化剤（ｃ）として、架橋剤を用いることにより、アクリル系ポリマーを架橋させ、粘着剤としての凝集力を一層大きくすることができる。
架橋剤には、従来公知のものが広く包含される。架橋剤としては、特に、多官能性メラミン化合物、多官能性エポキシ化合物、多官能性イソシアネート化合物が好ましく、特に多官能性イソシアネート化合物がより好ましい。具体的な多官能性イソシアネート化合物の商品名としては、日本ポリウレタン社製の「コロネートＬ４５Ｅ」が挙げられる。
硬化剤として、単独で又は２種以上混合して使用することができる。
【００２９】
上記硬化剤（ｃ）の添加量は、アクリル系粘着剤（ａ）１００重量部に対して、０．０１〜１０重量部程度とするのが好ましく、０．５〜２．０重量部がより好ましい。
【００３０】
（ｉｖ）紫外線吸収剤
本発明の粘着テープに使用される粘着剤層（Ｂ）の粘着剤には、紫外線吸収剤（ｄ）が用いられることが好ましい。
紫外線吸収剤としては、ベンゾトリアゾール化合物、ベンゾフェノン化合物、トリアジン化合物、マロン酸エステル化合物、シアノアクリレート化合物、ベンゾオキサゾリン化合物等の有機紫外線吸収剤や酸化セリウム、酸化亜鉛等の無機紫外線吸収剤が挙げられ、好ましくは有機紫外線吸収剤であり、より好ましくはベンゾトリアゾール化合物である。
【００３１】
ベンゾトリアゾール系紫外線吸収剤の具体例としては、例えば、２−（５−メチル−２−ヒドロキシフェニル）ベンゾトリアゾール、２−（３，５−ジ−ｔｅｒｔ−ブチル−２−ヒドロキシフェニル）ベンゾトリアゾール、２−（３−ｔｅｒｔ−ブチル−５−メチル−２−ヒドロキシフェニル）−５−クロロベンゾトリアゾール、２−（３，５−ジ−ｔｅｒｔ−ブチル−２−ヒドロキシフェニル）−５−クロロベンゾトリアゾール、２−（２’−ヒドロキシ−５−オクチルフェニル）ベンゾトリアゾール等が例示され、本発明においては、２−（３−ｔｅｒｔ−ブチル−５−メチル−２−ヒドロキシフェニル）−５−クロロベンゾトリアゾールが好適である。具体的な商品名としては、チバスペシャルティー社製の「チヌビン３２６」が挙げられる。
【００３２】
ベンゾトリアゾール系紫外線吸収剤（ｄ）の配合量は、アクリル系粘着剤（ａ）１００重量部に対して、０．５〜３．０重量部が好ましく、１．０〜３．０重量部がより好ましい。
【００３３】
（ｖ）その他の配合剤
本発明の粘着テープにおいて、粘着剤層（Ｂ）を構成する組成物中には、必要に応じて、軟化剤、老化防止剤、充填剤、離型剤、可塑剤、安定剤、顔料、酸化防止剤などの公知の添加剤を添加することができる。
【００３４】
（２）形成方法
本発明の粘着テープにおいて、粘着剤層（Ｂ）の形成方法としては、粘着剤を塗工すればよく、粘着剤の塗工方法としては、基材（Ａ）の片面に、トルエン、ヘキサン、キシレン、酢酸エチルなどの溶剤に溶解させた粘着剤溶液を、ロールコータ、ダイコータなどを用いて塗布したり、または基材フィルムとの共押出などにより形成されるが、好ましくは基材フィルムの片面をコロナ放電処理し、処理面に粘着剤溶液を塗布することにより形成する。
粘着剤層（Ｂ）の厚さ（乾燥後）は、使用目的によって適宜決定され、１０〜５０μｍ程度であり、好ましくは２０〜４０μｍであり、より好ましくは２５〜３５μｍである。
【００３５】
また、次項で記載するが、印刷層（Ｃ）が基材（Ａ）と粘着剤層（Ｂ）との間に形成される場合は、基材フィルムの片面に、インクをグラビア印刷、フレキソ印刷などにより印刷した後、上記と同様な方法により粘着剤層を形成する。グラビア塗工が好適である。
塗工システムとしては、例えば、ダイレクトグラビアコーター、リバースグラビアコーター、オフセットグラビアコーター等が挙げられる。塗工実施上、必要ならば、溶剤で粘着剤の組成物の粘度を、適宜調整することが望ましい。
【００３６】
３．印刷層（Ｃ）
本発明の粘着テープは、基材（Ａ）と粘着剤層（Ｂ）との間に、印刷層（Ｃ）を設けることが好ましい。印刷層（Ｃ）は、活性水素をもつ基を有するインクから形成されるものが好ましい。活性水素をもつ基を有するインクとしては、例えば、大日精化（株）製のＮＢ−５００、ＮＢ−３００などが挙げられる。
【００３７】
印刷層（Ｃ）を基材（Ａ）と粘着剤層（Ｂ）との間に設けると、該インク中の活性水素が粘着剤層に含まれる架橋剤、例えば、多官能性イソシアネート化合物などと化学反応して、印刷層（Ｃ）と粘着剤層（Ｂ）との接着性を向上し、印刷層と粘着剤層の間の破壊を防止することができる。
【００３８】
印刷層の厚さは、特に制限されないが、通常０．５〜６μｍ程度であり、好ましくは１〜３μｍである。該印刷層には、バインダー成分としてのエラストマー、投錨性付与の添加剤（例えば、塩素化ポリエチレン、ポリウレタンなど）の添加剤を配合してもよい。
【００３９】
４．粘着テープの使用方法
本発明の物品の仮止め固定用粘着テープは、例えば、電化製品、ＯＡ機器等の物品を製品出荷する際に、被着体である前記物品を梱包するにあたり、物品の内部部品やドア等の被着部分（例えば印刷鋼板や樹脂板等）を仮止め固定するために、前記被着部分に貼り付けて用いることができる。例えば、物品が冷蔵庫の場合には、物品の仮止め固定用粘着テープは、冷蔵庫のドア等の仮止め固定に用いられる。
したがって、本発明では、物品の仮止め固定用粘着テープを用いることを特徴とする物品の仮止め固定方法や、物品の仮止め固定用粘着テープにより、物品が、仮止め固定されていることを特徴とする仮止め固定物品も、提供することができる。
【実施例】
【００４０】
以下に、本発明の実施例及び比較例によって、本発明をさらに詳細に説明するが、本発明は、これらの実施例によってなんら限定されるものではない。
【００４１】
［実施例１］
粘着剤モノマーとして、ブチルアクリレート９４重量部、アクリル酸１２重量部、２−ヒドロキシエチル（メタ）アクリレート０．２重量部を使用し、調製したアクリル系粘着剤１００重量部に、軟化点１３５℃の重合ロジン系タッキファイア樹脂（荒川化学ペンセルＤ１３５）を２．５重量部、硬化剤として多官能性イソシアネート化合物（日本ポリウレタン工業製「コロネートＬ−４５」）を１．０重量部、紫外線吸収剤（チバスペシャルティー社製「チヌビン３２６」）を１．８重量部添加し、粘着剤を調製した。
次に、基材としての厚さ３８μｍの二軸延伸されたポリプロピレンフィルムに、調製した粘着剤を、乾燥厚みが２５μｍとなるように、アプリケーターにて塗工し、１００℃の雰囲気下で５分乾燥させ、粘着テープを作製した。
【００４２】
［実施例２］
実施例１において、粘着剤モノマーとして、ブチルアクリレート９０重量部、アクリル酸１０重量部、２−ヒドロキシエチル（メタ）アクリレート０．３重量部を使用し、また、タッキファイア樹脂を５重量部添加した以外は、実施例１と同様に、粘着テープを作製した。
【００４３】
［実施例３］
実施例１において、粘着剤モノマーとして、ブチルアクリレート９９重量部、アクリル酸７重量部、２−ヒドロキシエチル（メタ）アクリレート０．２重量部を使用し、また、タッキファイア樹脂を１０重量部添加した以外は、実施例１と同様に、粘着テープを作製した。
【００４４】
［比較例１］
実施例１において、タッキファイア樹脂を添加しない以外は、実施例１と同様に、粘着テープを作製した。
【００４５】
［比較例２］
実施例２において、タッキファイア樹脂を添加しない以外は、実施例２と同様に、粘着テープを作製した。
【００４６】
［比較例３］
実施例３において、タッキファイア樹脂を添加しない以外は、実施例３と同様に、粘着テープを作製した。
【００４７】
［比較例４］
実施例１において、粘着剤モノマーとして、ブチルアクリレート６０重量部、２−エチルヘキシルアクリレート４０重量部、アクリル酸５重量部を使用し、また、タッキファイア樹脂を２．５重量部添加した以外は、実施例１と同様に、粘着テープを作製した。
【００４８】
（評価）
実施例１〜３と比較例１〜４で作製した粘着テープを、幅２０ｍｍに切断し、テープの先端５ｍｍを折り返し、指の腹で十分に圧着し、タブ状とした。
このタブ状テープを、ポリスチレン板に、タブ部分が接触しないように貼付し、６０℃９５％のオーブン内に放置し、タブ状体の挙動を確認した。評価結果を表１に示す。
【００４９】
【表１】
2010150446.tif 000002
【００５０】
表１の評価結果から明らかなように、実施例１〜３の粘着テープは、２４０時間後でも、剥がれがなく、粘着剤層同士を貼り付けても剥がれにくいという優れたタブ適性を示した。一方、比較例１〜４の粘着テープでは、優れたタブ適性が得られなかった。
【産業上の利用可能性】
【００５１】
本発明の物品の仮止め固定用粘着テープは、被着体である物品の被着部分に貼り付けた状態で応力が発生しても剥がれにくく、また、粘着剤層同士を貼り付けても剥がれにくいという優れたタブ適性を有し、且つ、目的を達成した後、剥離する際には容易に剥がすことができ、しかも糊残りが生じにくいため、産業上の利用可能性が高い。